Composition de poudres de polyamide comprenant : (a) 10 à 90% en poids d’une poudre de polyamide A présentant une viscosité inhérente, calculée selon la formule (1) : à partir de la vitesse d’écoulement d’une solution du polymère et du solvant, mesurée dans un viscosimètre de type Ubbelohde selon la norme ISO 307 :2019, sauf à utiliser comme solvant le m-crésol et une température de 20°C, de 0,8 à 2.8, et présentant un span compris entre 0,45 et 1,20 ; (b) 90 à 10% en poids d’une poudre de polyamide B, distincte de la poudre de polyamide A, présentant une viscosité inhérente, calculée comme indiqué ci-dessus, de 0,8 à 2.8, et présentant un span compris entre 0,45 et 1,20 ; (c) 0 à 40% en poids d’additifs et/ou charges, étant entendu que l’écart entre les viscosité inhérentes respectives de la poudre A et B n’excède pas 0,6 en valeur absolue. Composition de poudres de polyamide selon la revendication 1, dans laquelle la poudre de polyamide A et la poudre de polyamide B sont choisies respectivement parmi les PA 6, PA 66, PA613, PA1010, PA 1012, PA 11, PA 12, PA 11/10T et leurs copolymères. Composition de poudres de polyamide selon la revendication 1 ou 2, dans laquelle la poudre de polyamide B est issue de la poudre de polyamide A. Composition de poudres de polyamide selon l’une des revendications 1 à 3, dans laquelle la poudre de polyamide A et/ou B présente un diamètre Dv50 compris entre 30 et 60 µm. Composition de poudres de polyamide selon l’une des revendications 1 à 4, dans laquelle la poudre de polyamide A et/ou B présente une viscosité inhérente comprise entre 0.90 et 1.50. Composition de poudres de polyamide selon l’une des revendications 1 à 5, dans laquelle l’écart entre la viscosité inhérente de la poudre de polyamide A et la poudre de polyamide B n’excède pas en valeur absolue 0,5, de préférence 0,4 et tout particulièrement 0,3. Composition de poudres de polyamide selon l’une des revendications 1 à 6, comprenant 20 à 80%, de préférence 30 à 70% et tout particulièrement 40 à 60% en poids de poudre de polyamide A. Composition de poudres de polyamide selon l’une des revendications 1 à 7, comprenant 20 à 80%, de préférence 30 à 70% et tout particulièrement 40 à 60% en poids de poudre de polyamide B. Procédé de fabrication de la composition de poudres de polyamide selon l’une des revendications 1 à 8, par mélange de : (i) une poudre de polyamide A présentant une viscosité inhérente, calculée selon la formule (1) : à partir de la vitesse d’écoulement d’une solution du polymère et du solvant, mesurée dans un viscosimètre de type Ubbelohde selon la norme ISO 307 :2019, sauf à utiliser comme solvant le m-crésol et une température de 20°C, de 0,8 à 2,8, et présentant un span compris entre 0,45 et 1,20, ladite poudre A n’ayant jamais été utilisée ; (ii) une poudre de polyamide B présentent toutes deux une viscosité inhérente, calculée comme indiqué ci-dessus, de 0,8 à 2,8, et présentant un span compris entre 0,45 et 1,20, ladite poudre B ayant été utilisée en impression 3D par frittage laser au préalable ; ainsi que (iii) des additifs et/ou charges éventuelles ; étant entendu que l’écart entre leurs viscosités inhérentes respectives n’excède pas 0,6 en valeur absolue. Procédé de fabrication d’un objet fritté par impression 3D par frittage laser, comprenant les étapes consistant en : Préparation d’une composition de poudres de polyamide telle que définie dans l’une des revendications 1 à 8 ; et Impression 3D par frittage laser en utilisant ledit lot de poudre de polyamide de sorte à obtenir un objet fritté. Procédé de fabrication selon la revendication 10, dans lequel la poudre de polyamide A et la poudre de polyamide B sont choisies respectivement parmi les PA 6, PA 66, PA613, PA1010, PA 1012, PA 11, PA 12, PA 11/10T et leurs copolymères. Procédé de fabrication selon la revendication 10 ou 11, dans lequel la poudre de polyamide B est issue de la poudre de polyamide A. Procédé de fabrication selon l’une des revendications 10 à 12, dans lequel l’écart entre la viscosité inhérente de la poudre de polyamide A et de la poudre de polyamide B n’excède pas en valeur absolue 0,5, de préférence 0,4 et tout particulièrement 0,3. Procédé de fabrication selon l’une des revendications 10 à 13, dans lequel la poudre de polyamide A et/ou B présente un viscosité inhérente compris entre 0,9 et 1,5. Objet fritté comprenant des particules de composition de poudres de polyamide telle que définie dans les revendications 1 à 8, assemblées par fusion partielle, caractérisé en ce qu’il présente une rugosité de surface, telle que mesurée au moyen d’un rugosimètre sans contact (Station de caractérisation des états de surface AltiSurf ® 500 d’AltiMet), en utilisant un capteur optique Alti Probe Optic avec une cadence de prise de points de 1000 Hz, caractérisée par un Rz